(57)【特許請求の範囲】
【請求項１】
加硫ゴムからなる担持基材を４０℃〜１８０℃の温度で加熱処理し、二つ以上の二重結合を有する誘引活性物質またはアルデヒド基を有する誘引活性物質の希釈溶液を含浸した後、減圧乾燥して該誘引活性物質を該担持基材に担持させることを特徴とするトラップ用ルアーの製造方法。
【請求項２】
前記加硫ゴムが、イソプレンゴム、ブタジエンゴム、スチレン−ブタジエンゴム、アクリロニトリル−ブタジエンゴムの中から選ばれる少なくとも１種類からなることを特徴とする請求項１に記載のトラップ用ルアーの製造方法。
【請求項３】
前記誘引活性物質が、（Ｚ，Ｚ）−７，９−ドデカジエニルアセテート、（Ｅ，Ｚ）−７，９−ドデカジエニルアセテート、（Ｅ，Ｅ）−８−１０−ドデカジエノール、（Ｚ，Ｅ）−９，１１−テトラデカジエニルアセテート、（Ｚ，Ｅ）−９，１２−テトラデカジエニルアセテート、（Ｚ，Ｚ）−７，１１−ヘキサデカジエニルアセテート、（Ｅ，Ｅ，Ｚ）−４，６，１０−ヘキサデカトリエニルアセテート、（Ｅ，Ｅ）−１０，１２−ヘキサデカジエナール、（Ｚ，Ｚ）−３，１３−オクタデカジエニルアセテート、（Ｅ，Ｚ）−３，１３−オクタデカジエニルアセテート、（Ｅ，Ｅ，Ｚ）−１０，１２，１４−ヘキサデカトリエニルアセテート、（Ｅ，Ｅ，Ｚ）−１０，１２，１４−ヘキサデカトリエナール、Ｚ７−テトラデセナール、Ｚ９−テトラデセナール、Ｅ１１−テトラデセナール、Ｚ７−ヘキサデセナール、Ｚ９−ヘキサデセナール、Ｚ１１−ヘキサデセナール、ｎ−ヘキサデカナール、Ｚ１３−オクタデセナール、（Ｚ，Ｅ）−５，７−ドデカジエニルアセテート、（Ｚ，Ｅ）−５，７−ドデカジエノール、（Ｅ，Ｚ）−５，７−ドデカジエノール、（Ｅ，Ｚ）−５，７−ドデカジエナール、（Ｚ，Ｅ）−５，７−ドデカジエニルプロピオネート、（Ｅ，Ｅ）−８−１０−ドデカジエニルアセテート、（Ｚ，Ｅ）−３，５−テトラデカジエニルアセテート、（Ｅ，Ｚ）−３，５−テトラデカジエノール、（Ｅ，Ｚ）−６，１１−ヘキサデカジエニルアセテート、（Ｅ，Ｚ）−６，１１−ヘキサデカジエナール、（Ｚ，Ｅ）−７，１１−ヘキサデカジエニルアセテート、（Ｚ，Ｚ）−１１，１３−ヘキサデカジエナール、（Ｅ，Ｚ）−２，１３−オクタデカジエニルアセテート、（Ｚ，Ｅ）−３，７−ジメチル−２，６−オクタデカジエナール、（Ｚ，Ｚ，Ｚ）
−９，１２，１５−オクタデカトリエナール、Ｚ１１−テトラデセナールの中から選ばれる少なくとも１種類からなることを特徴とする請求項１に記載のトラップ用ルアーの製造方法。
【請求項４】
加熱処理時間が１〜９０日であることを特徴とする請求項１に記載のトラップ用ルアーの製造方法。
【発明の詳細な説明】
【０００１】
【産業上の利用分野】
本発明は、誘引活性物質を利用したトラップ用ルアーの製造方法に関するものである。
【０００２】
【従来の技術】
誘引活性物質とは、害虫を誘引するための化合物で、誘引には産卵誘引、食物誘引、性誘引がある。また誘引活性物質は人畜無害の物質であり、大気中に放出されると、水と炭酸ガスに分解するので環境を汚染しない。
【０００３】
最近、農薬残留問題に対して関心が高まっており、誘引活性物質を利用した害虫防除技術が重要視されて来ている。中でも性誘引活性物質を利用した害虫防除技術が雄雌間の交尾行動を利用した技術として注目されている。性誘引活性物質は主に昆虫の雌が放出する性フェロモンであり、性誘引活性物質を利用した害虫防除技術は、同種の雄が性フェロモンを感知して雌に接近して交尾行動を行うという原理に基づいている。
【０００４】
性誘引活性物質は、雄害虫の消長調査（モニタリング）して害虫の発生を予想したり、雄雌間の交信を撹乱し交尾行動を阻害する（交信撹乱法）ために利用されている。性誘引活性物質を利用したモニタリングは、誘蛾灯を用いたモニタリングに対して、価格が低く、電源のない場所でも設置が可能で、光に感受性のない害虫にも適用できることなどの利点がある。
【０００５】
具体的なモニタリングの方法としては、誘引活性物質を担持したトラップ用ルアーで対象害虫を誘引し、粘着板または水盤等で捕集する。このため、トラップ用ルアーは、誘引活性物質を容易に担持することができ、誘引活性物質の経時安定性が良く、誘引活性物質を長期間安定して放出することができることが要求される。
【０００６】
これらの要求を満たす誘引活性物質の担持体として、Ｊ．Ｅｃｏｎ．Ｅｎｔｏｍｏｌ．，６３，３７０−３７３，１９７０にはハロゲン化ポリエチレンキャップが、Ｊ．Ｅｃｏｎ．Ｅｎｔｏｍｏｌ．，６５，１２７６−７７，１９７２にはゴムキャップが、Ｅｎｖｉｒｏｎ．Ｅｎｔｏｍｏｌ．，２，６０７−６１０，１９７３にはポリ塩化ビニルペレットが、ＡＣＳ  Ｓｙｍｐ．Ｓｅｒ．，３３，１９７６にはプラスチックラミネートフィルムが記載されている。中でもゴムキャップは、他の担持体と比較して誘引活性物質の放出性能が優れており、誘引活性物質の担持が容易であるため一般的に利用されている。しかしながら、従来のトラップ用ルアーに使用する誘引活性物質担持用ゴムは、二つ以上の二重結合を有するもの、例えば共役二重結合を有する誘引活性物質を担持した場合、異性化を起こしてしまい経時安定性が良くなかった。
【０００７】
Ｊ．Ｔａｋｅｄａ  Ｒｅｓ．Ｌａｂ．，３５，５２−５９，１９７６およびＪ．Ｅｃｏｎ．Ｅｎｔｏｍｏｌ．，７９，９２２−９２７，１９８６には、共役二重結合をもつ誘引活性物資が異性化を起こしてしまう原因は、誘引活性物質担持用の加硫ゴム中の硫黄成分によるものであり、過酸化物で硬化成型した硫黄成分の存在しないゴムやシリコンゴムは、共役二重結合をもつ誘引活性物質を担持しても異性化は全く起こらず、経時安定性が良いと記載されている。
【０００８】
しかしながら、シリコンゴムに誘引活性物質を担持すると、誘引活性物質の放出が加硫ゴムに比べて極端に速くなり、長期間の使用に適さず、極端にコストアップしてしまう。また過酸化物で硬化成型したゴムは、過酸化物の取扱に危険が伴い、硬化速度の調節が自由にならず、充填剤系や老化防止剤系に対する制限があり、悪臭があるなどの問題が多いため工業的に製造するのが困難である。
【０００９】
一方、アルデヒド基を有する誘引活性物質の経時安定性を向上させる誘引活性物質担持用ゴムの従来技術は今までに存在しなかった。
【００１０】
【発明が解決しようとする課題】
本発明は前記の課題を解決するためなされたもので、担持した誘引活性物質が二つ以上の二重結合やアルデヒド基を有していても変性を防止でき、経時安定性が良く、長期間に渡り誘引活性物質を安定して放出することができるトラップ用ルアーの製造方法を提供することを目的とする。
【００１１】
【課題を解決するための手段】
本発明者は、前記目的に鑑み鋭意研究の結果、担持した二つ以上の二重結合を有する誘引活性物質またはアルデヒド基を有する誘引活性物質を変性させる原因が、誘引活性物質担持用の加硫ゴムに含まれる硫黄成分における、遊離硫黄成分にあることを見いだし、さらにこの遊離硫黄成分は前記加硫ゴムを加熱処理することにより低減できることを見いだし本発明に至った。
【００１２】
すなわち、前記の目的を達成するためになされた本発明のトラップ用ルアーの製造方法は、加硫ゴムからなる担持基材を４０℃〜１８０℃の温度で加熱処理し、二つ以上の二重結合を有する誘引活性物質またはアルデヒド基を有する誘引活性物質の希釈溶液を含浸した後、減圧乾燥して該誘引活性物質を該担持基材に担持させる。
【００１３】
前記加硫ゴムの加熱処理の温度が４０℃より低いと、遊離硫黄成分の低減に時間がかかり過ぎるため、工業的に不適である。温度が１８０℃より高いと、加硫ゴムが解重合を起こしてしまい、劣化が起こるため安定した製品を得ることができなくなる。上記加熱処理により加硫ゴムが、二次加硫を起こし遊離硫黄成分が低減するが、加熱処理時間は一次加硫と同じ処理温度であればそれ以上の処理時間であることが必要で、工業的には１〜９０日が望ましい。これは一次加硫で加硫せずに残った遊離硫黄成分を二次加硫させる場合、一次加硫時の加硫促進剤が十分に働かないなどのためと考えられる。加熱処理時間を上げれば処理時間の短縮につながるが、必要以上に処理時間を長くしても著しい効果は得られない。
【００１４】
前記加硫ゴムの材質は、硫黄により加硫されたゴムであればよく、例えばイソプレンゴム、ブタジエンゴム、スチレン−ブタジエンゴム、アクリロニトリル−ブタジエンゴムが挙げられる。また加硫ゴムからなる担持基材の形状は限定されず、誘引活性物質を容易に担持できる形状であれば良く、例えばカップ状、筒状、または皿状のものが好ましい。
【００１５】
前記誘引活性物質は、二つ以上の二重結合を持つ誘引活性物質、例えば（Ｚ，Ｚ）−７，９−ドデカジエニルアセテート、（Ｅ，Ｚ）−７，９−ドデカジエニルアセテート、（Ｅ，Ｅ）−８−１０−ドデカジエノール、（Ｚ，Ｅ）−９，１１−テトラデカジエニルアセテート、（Ｚ，Ｅ）−９，１２−テトラデカジエニルアセテート、（Ｚ，Ｚ）−７，１１−ヘキサデカジエニルアセテート、（Ｅ，Ｅ，Ｚ）−４，６，１０−ヘキサデカトリエニルアセテート、（Ｅ，Ｅ）−１０，１２−ヘキサデカジエナール、（Ｚ，Ｚ）−３，１３−オクタデカジエニルアセテート、（Ｅ，Ｚ）−３，１３−オクタデカジエニルアセテート、（Ｅ，Ｅ，Ｚ）−１０，１２，１４−ヘキサデカトリエニルアセテート、（Ｅ，Ｅ，Ｚ）−１０，１２，１４−ヘキサデカトリエナール、（Ｚ，Ｅ）−５，７−ドデカジエニルアセテート、（Ｚ，Ｅ）−５，７−ドデカジエノール、（Ｅ，Ｚ）−５，７−ドデカジエノール、（Ｅ，Ｚ）−５，７−ドデカジエナール、（Ｚ，Ｅ）−５，７−ドデカジエニルプロピオネート、（Ｅ，Ｅ）−８−１０−ドデカジエニルアセテート、（Ｚ，Ｅ）−３，５−テトラデカジエニルアセテート、（Ｅ，Ｚ）−３，５−テトラデカジエノール、（Ｅ，Ｚ）−６，１１−ヘキサデカジエニルアセテート、（Ｅ，Ｚ）−６，１１−ヘキサデカジエナール、（Ｚ，Ｅ）−７，１１−ヘキサデカジエニルアセテート、（Ｚ，Ｚ）−１１，１３−ヘキサデカジエナール、（Ｅ，Ｚ）−２，１３−オクタデカジエニルアセテート、（Ｚ，Ｅ）−３，７−ジメチル−２，６−オクタデカジエナール、（Ｚ，Ｚ，Ｚ）−９，１２，１５−オクタデカトリエナール、およびアルデヒド基を有する誘引活性物質、例えばＺ７−テトラデセナール、Ｚ９−テトラデセナール、Ｅ１１−テトラデセナール、Ｚ７−ヘキサデセナール、Ｚ９−ヘキサデセナール、Ｚ１１−ヘキサデセナール、ｎ−ヘキサデカナール、Ｚ１３−オクタデセナール、Ｚ１１−テトラデセナールの中から選ばれる少なくとも１種類からなることが好ましい。
【００１６】
上記誘引活性物質をｎ−ヘキサン等の溶媒に０．３〜１００ｇ／ｌ程度に希釈し加硫ゴムに含浸させる。
【００１７】
【作用】
前記加硫ゴムの加熱処理を、４０℃〜１８０℃の温度で行なうと、加硫ゴム中の遊離硫黄成分が短時間で低減されるとともに、安定した製品を得ることができる。このため、遊離硫黄成分により変性しやすい不安定な誘引活性物質、すなわち二つ以上の二重結合を有する誘引活性物質またはアルデヒド基を有する誘引活性物質を担持した場合、誘引活性物質の変性が効果的に防止され、経時安定性を向上することができる。
【００１８】
【発明の効果】
本発明の方法により製造されたトラップ用ルアーは、担持した誘引活性物質が二つ以上の二重結合やアルデヒド基を有していても変性を防止できるため経時安定性が良く、長期間に渡り誘引活性物質を安定して放出することができる。このため害虫の発生予想や大量誘殺に有効に利用することができる。
【００１９】
【実施例】
以下、本発明を実施例に基づいて詳細に説明する。
【００２０】
実施例１
加硫ゴムキャップ(Aldrich社製、white rubber：表面積13.8cm2、体積604mm3) を、４０℃で３０日間加熱処理し、（Ｚ，Ｅ）−９，１１−テトラデカジエニルアセテート４５０ｍｇと（Ｚ，Ｅ）−９，１２−テトラデカジエニルアセテート（ハスモンヨトウの性フェロモン）５０ｍｇとをｎ−ヘキサン５０ｍｌに溶解した溶液に浸して、この溶液の１００μｌを担持させ、一晩放置後、減圧乾燥してトラップ用ルアーを製造した。このトラップ用ルアーを３０℃の恒温槽中に放置して、放置直後、１０日後、２０日後、３０日後におけるルアー中に残存する９，１１−テトラデカジエニルアセテートのうち（Ｚ，Ｅ）体の割合をガスクロマトグラフィーで測定した。その結果を表１に示す。
【００２１】
表１に示したように、このトラップ用ルアーは、３０日経っても（Ｚ，Ｅ）−９，１１−テトラデカジエニルアセテートの（Ｅ，Ｅ）体、（Ｅ，Ｚ）体、（Ｚ，Ｚ）体への異性化が少なく、経時安定性が良かった。
【００２２】
実施例２
加硫ゴムキャップ(Aldrich社製、white rubber：表面積13.8cm2、体積604mm3) を、８０℃で２０日間加熱処理した以外は実施例１と同様にしてトラップ用ルアーを製造し、恒温槽中に放置後の（Ｚ，Ｅ）体の割合を測定した。その結果を表１に示す。
【００２３】
表１に示したように、このトラップ用ルアーは、３０日経っても（Ｚ，Ｅ）−９，１１−テトラデカジエニルアセテートの（Ｅ，Ｅ）体、（Ｅ，Ｚ）体、（Ｚ，Ｚ）体への異性化が少なく、経時安定性が良かった。
【００２４】
実施例３
加硫ゴムキャップ(Aldrich社製、white rubber：表面積13.8cm2、体積604mm3) を、１２０℃で１０日間加熱処理した以外は実施例１と同様にしてトラップ用ルアーを製造し、恒温槽中に放置後の（Ｚ，Ｅ）体の割合を測定した。その結果を表１に示す。
【００２５】
表１に示したように、このトラップ用ルアーは、３０日経っても（Ｚ，Ｅ）−９，１１−テトラデカジエニルアセテートの（Ｅ，Ｅ）体、（Ｅ，Ｚ）体、（Ｚ，Ｚ）体への異性化が少なく、経時安定性が良かった。
【００２６】
実施例４
加硫ゴムキャップ(Aldrich社製、white rubber：表面積13.8cm2、体積604mm3) を、１６０℃で５日間加熱処理した以外は実施例１と同様にしてトラップ用ルアーを製造し、恒温槽中に放置後の（Ｚ，Ｅ）体の割合を測定した。その結果を表１に示す。
【００２７】
表１に示したように、このトラップ用ルアーは、３０日経っても（Ｚ，Ｅ）−９，１１−テトラデカジエニルアセテートの（Ｅ，Ｅ）体、（Ｅ，Ｚ）体、（Ｚ，Ｚ）体への異性化が少なく、経時安定性が良かった。
【００２８】
実施例５
加硫ゴムキャップ(Aldrich社製、white rubber：表面積13.8cm2、体積604mm3) を、１８０℃で１日間加熱処理した以外は実施例１と同様にしてトラップ用ルアーを製造し、恒温槽中に放置後の（Ｚ，Ｅ）体の割合を測定した。その結果を表１に示す。
【００２９】
表１に示したように、このトラップ用ルアーは、３０日経っても（Ｚ，Ｅ）−９，１１−テトラデカジエニルアセテートの（Ｅ，Ｅ）体、（Ｅ，Ｚ）体、（Ｚ，Ｚ）体への異性化が少なく、経時安定性が良かった。
【００３０】
実施例６
加硫ゴムキャップ(Aldrich社製、white rubber：表面積13.8cm2、体積604mm3) を、４０℃で９０日間加熱処理した以外は実施例１と同様にしてトラップ用ルアーを製造し、恒温槽中に放置後の（Ｚ，Ｅ）体の割合を測定した。その結果を表１に示す。
【００３１】
表１に示したように、このトラップ用ルアーは、３０日経っても（Ｚ，Ｅ）−９，１１−テトラデカジエニルアセテートの（Ｅ，Ｅ）体、（Ｅ，Ｚ）体、（Ｚ，Ｚ）体への異性化が少なく、経時安定性が良かった。
【００３２】
実施例７
加硫ゴムキャップ(Aldrich社製、white rubber：表面積13.8cm2、体積604mm3) を、４０℃で１８０日間加熱処理した以外は実施例１と同様にしてトラップ用ルアーを製造し、恒温槽中に放置後の（Ｚ，Ｅ）体の割合を測定した。その結果を表１に示す。
【００３３】
表１に示したように、このトラップ用ルアーは、３０日経っても（Ｚ，Ｅ）−９，１１−テトラデカジエニルアセテートの（Ｅ，Ｅ）体、（Ｅ，Ｚ）体、（Ｚ，Ｚ）体への異性化が少なく、経時安定性が良かったものの、実施例６と比較して経時安定性の向上は見られなかった。
【００３４】
比較例１
加硫ゴムキャップ(Aldrich社製、white rubber：表面積13.8cm2、体積604mm3) を、３０℃で３０日間加熱処理した以外は実施例１と同様にしてトラップ用ルアーを製造し、恒温槽中に放置後の（Ｚ，Ｅ）体の割合を測定した。その結果を表１に示す。
【００３５】
表１に示したように、このトラップ用ルアーは、３０日経つと（Ｚ，Ｅ）−９，１１−テトラデカジエニルアセテートの（Ｅ，Ｅ）体、（Ｅ，Ｚ）体、（Ｚ，Ｚ）体への異性化の割合が大きく、経時安定性が悪かった。
【００３６】
比較例２
加硫ゴムキャップ(Aldrich社製、white rubber：表面積13.8cm2、体積604mm3) を、３０℃で６０日間加熱処理した以外は実施例１と同様にしてトラップ用ルアーを製造し、恒温槽中に放置後の（Ｚ，Ｅ）体の割合を測定した。その結果を表１に示す。
【００３７】
表１に示したように、このトラップ用ルアーは、３０日経つと（Ｚ，Ｅ）−９，１１−テトラデカジエニルアセテートの（Ｅ，Ｅ）体、（Ｅ，Ｚ）体、（Ｚ，Ｚ）体への異性化の割合が大きく、経時安定性が悪かった。
【００３８】
比較例３
加硫ゴムキャップ(Aldrich社製、white rubber：表面積13.8cm2、体積604mm3) を、２００℃で１日間加熱処理した以外は実施例１と同様にしてトラップ用ルアーを製造し、恒温槽中に放置後の（Ｚ，Ｅ）体の割合を測定した。その結果を表１に示す。
【００３９】
表１に示したように、このトラップ用ルアーは、３０日経つと（Ｚ，Ｅ）−９，１１−テトラデカジエニルアセテートの（Ｅ，Ｅ）体、（Ｅ，Ｚ）体、（Ｚ，Ｚ）体への異性化の割合が大きく、経時安定性が悪かった。
【００４０】
比較例４
加硫ゴムキャップ(Aldrich社製、white rubber：表面積13.8cm2、体積604mm3) を、２００℃で３日間加熱処理した以外は実施例１と同様にしてトラップ用ルアーを製造し、恒温槽中に放置後の（Ｚ，Ｅ）体の割合を測定した。その結果を表１に示す。
【００４１】
表１に示したように、このトラップ用ルアーは、３０日経つと（Ｚ，Ｅ）−９，１１−テトラデカジエニルアセテートの（Ｅ，Ｅ）体、（Ｅ，Ｚ）体、（Ｚ，Ｚ）体への異性化の割合が大きく、経時安定性が悪かった。
【００４２】
比較例５
加硫ゴムキャップ(Aldrich社製、white rubber：表面積13.8cm2、体積604mm3) を、２００℃で５日間加熱処理した以外は実施例１と同様にしてトラップ用ルアーを製造し、恒温槽中に放置後の（Ｚ，Ｅ）体の割合を測定した。その結果を表１に示す。
【００４３】
表１に示したように、このトラップ用ルアーは、加硫ゴムキャップが劣化して力学的強度に欠け、トラップ用ルアーとして使用することができなかった。
【００４４】
比較例６
加硫ゴムキャップ(Aldrich社製、white rubber：表面積13.8cm2、体積604mm3) を、加熱処理しなかったこと以外は実施例１と同様にしてトラップ用ルアーを製造し、恒温槽中に放置後の（Ｚ，Ｅ）体の割合を測定した。その結果を表１に示す。
【００４５】
【表１】
0003642587.tif 000002
【００４６】
表１に示したように、このトラップ用ルアーは、３０日経つと（Ｚ，Ｅ）−９，１１−テトラデカジエニルアセテートの（Ｅ，Ｅ）体、（Ｅ，Ｚ）体、（Ｚ，Ｚ）体への異性化の割合が非常に大きく、経時安定性が悪かった。
【００４７】
実施例８
加硫ゴムキャップ(Aldrich社製、white rubber：表面積13.8cm2、体積604mm3) を、６０℃で３０日間加熱処理し、この加硫ゴムキャップに（Ｅ，Ｚ）−７，９−ドデカジエニルアセテート５００ｍｇをｎ−ヘキサン５０ｍｌに溶解した溶液に浸して、この溶液の１００μｌを担持させ、一晩放置後、減圧乾燥してトラップ用ルアーを製造した。このトラップ用ルアーを３０℃の恒温槽中に放置して、放置直後、１０日後、２０日後、３０日後におけるルアー中に残存する７，９−ドデカジエニルアセテートのうち（Ｅ，Ｚ）体の割合をガスクロマトグラフィーで測定した。その結果を表２に示す。
【００４８】
表２に示したように、このトラップ用ルアーは、３０日経っても（Ｅ，Ｚ）−７，９−ドデカジエニルアセテートの（Ｅ，Ｅ）体、（Ｚ，Ｅ）体、（Ｚ，Ｚ）体への異性化が全くなく、経時安定性が良かった。
【００４９】
比較例７
加硫ゴムキャップ(Aldrich社製、white rubber：表面積13.8cm2、体積604mm3) を加熱処理しなかったこと以外は実施例８と同様にしてトラップ用ルアーを製造し、恒温槽中に放置後の（Ｅ，Ｚ）体の割合を測定した。その結果を表２に示す。
【００５０】
【表２】
0003642587.tif 000003
【００５１】
表２に示したように、このトラップ用ルアーは、（Ｅ，Ｚ）−７，９−ドデカジエニルアセテートの（Ｅ，Ｅ）体、（Ｚ，Ｅ）体、（Ｚ，Ｚ）体への異性化の割合が大きく、経時安定性が悪かった。
【００５２】
実施例９
加硫ゴムキャップ(Aldrich社製、white rubber：表面積13.8cm2、体積604mm3) を、６０℃で３０日間加熱処理し、この加硫ゴムキャップにＺ１１−ヘキサデセナール４５０ｍｇと、Ｚ９−ヘキサデセナール（シバツトガの性フェロモン）５０ｍｇとをｎ−ヘキサン５０ｍｌに溶解した溶液に浸して、この溶液の１００μｌを担持させ、一晩放置後、減圧乾燥してトラップ用ルアーを製造した。このトラップ用ルアーを３０℃の恒温槽中に放置して、放置直後、１０日後、２０日後、３０日後におけるルアー中に残存するＺ１１−ヘキサデセナールが二量体や三量体になっている割合をガスクロマトグラフィーで測定した。その結果を表３に示す。
【００５３】
表３に示したように、このトラップ用ルアーは、３０日経ってもＺ１１−ヘキサデセナールの多量化が殆どなく、経時安定性が良かった。
【００５４】
比較例８
加硫ゴムキャップ(Aldrich社製、white rubber：表面積13.8cm2、体積604mm3) を、２００℃で１日間加熱処理した以外は実施例９と同様にしてトラップ用ルアーを製造し、恒温槽中に放置後の二量体や三量体の割合を測定した。その結果を表３に示す。
【００５５】
表３に示したように、このトラップ用ルアーは、放置直後から多くのＺ１１−ヘキサデセナールが多量化し、経時安定性が悪かった。
【００５６】
比較例９
加硫ゴムキャップ(Aldrich社製、white rubber：表面積13.8cm2、体積604mm3) を、加熱処理しなかった以外は実施例９と同様にしてトラップ用ルアーを製造し、恒温槽中に放置後の二量体や三量体の割合を測定した。その結果を表３に示す。
【００５７】
【表３】
0003642587.tif 000004
【００５８】
表３に示したように、このトラップ用ルアーは、放置直後から多くのＺ１１−ヘキサデセナールが多量化し、経時安定性が悪かった。